(57)【要約】【課題】顔料等の疎水性分散物の凝集を防ぎ安定して分散させた水系分散塗布液で形成した樹脂被覆紙支持体を得、耐水性、光沢度、トナー受像性、高解像度、ガスバリヤー性、耐カール性、塗膜強度等の諸機能性に優れた樹脂被覆紙支持体（コート紙）を提供する。【解決手段】紙支持体上に樹脂被覆層を有する被覆紙支持体であって、該樹脂被覆層が末端に疎水性基を有する水溶性ポリマーと疎水性分散物を含有することを特徴とする樹脂被覆紙支持体。【選択図】　なし【特許請求の範囲】
【請求項１】
紙支持体上に樹脂被覆層を有する被覆紙支持体であって、該樹脂被覆層が末端に疎水性基を有する水溶性ポリマーと疎水性分散物を含有することを特徴とする樹脂被覆紙支持体。
【請求項２】
前記疎水性分散物が、顔料、ラテックス、エマルジョン及びワックスから選ばれる少なくとも１種の分散物、機能性の水不溶性低分子化合物の固体分散物、及びマイクロカプセル、の内少なくとも１種であることを特徴とする請求項１に記載の樹脂被覆紙支持体。
【請求項３】
前記末端に疎水性基を有する水溶性ポリマーが、下記一般式（Ｉ）で表される化合物であることを特徴とする請求項１又は２に記載の樹脂被覆紙支持体。
【化１】
2004003076.tif 000023
〔一般式（Ｉ）中、Ｒは疎水性基又は疎水性重合体を表し、Ｘはヘテロ結合を有する２価の連結基を表し、Ｙは下記Ａ、Ｃ、又はＤで表される構造単位の少なくとも１つを含有し、且つ下記Ｂの構造単位を０〜４０モル％含有する。ｎは１０〜３５００の整数を表す。〕
【化２】
2004003076.tif 000024
〔上式中、Ｒ１は水素原子又は炭素数１〜６のアルキル基を表し、Ｒ２は水素原子又は炭素数１〜１０のアルキル基を表し、Ｒ３は水素原子又はメチル基を表し、Ｒ４は水素原子、−ＣＨ３、−ＣＨ２ＣＯＯＨ（アンモニウム塩又はアルカリ金属塩を含む。）、−ＣＮを表す。Ｚ１は水素原子、−ＣＯＯＨ（アンモニウム塩又はアルカリ金属塩を含む。）、−ＣＯＮＨ２を表し、Ｚ２は−ＣＯＯＨ（アンモニウム塩又はアルカリ金属塩を含む。）、−ＳＯ３Ｈ（アンモニウム塩又はアルカリ金属塩を含む。）、−ＯＳＯ３Ｈ（アンモニウム塩又はアルカリ金属塩を含む。）、−ＣＨ２ＳＯ３Ｈ（アンモニウム塩又はアルカリ金属塩を含む。）、−ＣＯＮＨＣ（ＣＨ３）２ＣＨ２ＳＯ３Ｈ（アンモニウム塩又はアルカリ金属塩を含む。）、−ＣＯＮＨＣＨ２ＣＨ２ＣＨ２Ｎ＋（ＣＨ３）３Ｃｌ−を表す。〕
【請求項４】
前記Ｒの疎水性基が、置換又は未置換の脂肪族基、芳香族基、或いは脂環式基であることを特徴とする請求項３に記載の樹脂被覆紙支持体。
【請求項５】
前記Ｒが、ポリスチレン、ポリメタクリル酸エステル、ポリアクリル酸エステル、ポリ塩化ビニル、及びこれらの誘導体から選ばれた疎水性重合体の少なくとも一種であることを特徴とする請求項３に記載の樹脂被覆紙支持体。
【発明の詳細な説明】
【０００１】
【発明の属する技術分野】
本発明は樹脂被覆層（コート層）を有する紙支持体に関し、詳しくは、顔料等の疎水性分散物の凝集を防ぎ安定して分散させた水系分散液を塗布して形成した、耐水性や光沢度及びトナー受像性等の機能性を具備させるのに好適な被覆紙支持体（コート紙）に関する。
【０００２】
【従来の技術】
従来より紙支持体に耐水性、光沢度、トナー受像性、高解像度、ガスバリヤー性、耐カール性、塗膜強度等の諸種の機能性を具備させるために、紙支持体の上に樹脂被覆層（コート層）を設けることがよく行なわれている。
この様な樹脂被覆層は通常、顔料やフィラー等の疎水性分散物を分散させた塗装液を紙支持体上に塗布して形成されるが、該塗布液としては、作業環境や安全性及びコスト面より水系分散液が好ましい。しかし、これら疎水性分散物の水系塗布液は一般に沈降性と凝集力が強く、均一で安定した分散塗布液を調製するのが難しかった。
【０００３】
例えば、写真印画紙や感熱記録紙、高画質（写真画質並み）用のインクジェット記録用紙や電子写真用紙の支持体においては、耐水性を付与し平滑性を高めることが要求される。該耐水性付与のために疎水性樹脂のラテックス或いはエマルジョンが用いられ、これに白色度等を向上させる為に二酸化チタン等の顔料が添加され、更に、これらの塗工紙の走行性及び搬走性を良好なものとするために、ワックス等の潤滑剤分散物が添加される。これらの塗工液は粒子同士が非常に凝集し易いので、安定して均一に分散させることが難しく、上記支持体の表面に凝集物が突起状の異物となって現われ、平滑性が著しく低下し、光沢度の減少を来たすことが多かった。
この様にラテックス或いはエマルジョン、ワックス等の疎水性分散物よりなる耐水性樹脂被覆層を設ける記録材料用支持体等の製造過程において、上記の様な凝集物の発生しない光沢度の高い耐水性樹脂被覆層を形成する方法が強く望まれていた。
【０００４】
従来から顔料等の疎水性分散物は鮮明な色調と高い着色力とを示し、多くの分野で広く使用されてきているが、これらの疎水性分散物の中でも実用上で重要なものは、特に微細な粒子のものが多く、微細化することによって鮮明な色調と高い着色力とが得られる。しかし、顔料等の疎水性分散物をより微細化していくと、該疎水性分散物の分散液は高粘度を示すことが多い。このため、この疎水性分散物分散液を工業的規模で製造及び貯蔵する場合に、該疎水性分散物分散液の分散機からの取り出しが困難となったり、圧損増大のためにパイプラインによる搬送ができなくなったり、更には貯蔵中に沈降して使用不能となる、等の問題がある。
【０００５】
従来においては、流動性や分散性等に優れた顔料分散液あるいは着色組成物を得るため、種々の分散剤を使用することが知られている。該分散剤としては、ポリマー系分散剤と低分子化合物分散剤とに大別でき、前者のポリマー系分散剤としては、ポリアクリル酸塩、マレイン酸ナトリウムオレフィン共重合体、末端カルボキシル基含有ポリエステル（例えば、特許文献１参照）、テトラキス（２−ヒドロキシアルキル）エチレンジアミンを出発物質とする酸性基及び／又は塩基性基を有するポリエステル（例えば、特許文献２参照）、マクロモノマー（末端にエチレン性不飽和基を有するオリゴマー）、水酸基を有するモノマー、カルボキシ基含有モノマー及びこれら以外のモノマーの４種からなる共重合体（例えば、特許文献３参照）等が知られており、また、後者の低分子化合物分散剤としては、ソルビタン脂肪酸エステル、ポリオキシエチレンアルキルアミン、アルキルジアミン、アルカノールアミン誘導体（例えば、特許文献４参照）等が知られている。
【０００６】
上記の分散剤の中でも、着色組成物にマクロモノマー（末端にエチレン性不飽和基を有するオリゴマー）を含む共重合体が有用であり、該マクロモノマー（末端にエチレシ性不飽和基を有するオリゴマー）を含む共重合体を使用することにより、顔料粒径が小さく、分散安定性に優れた顔料分散液が得られることが開示されている（例えば、特許文献５〜７参照）。しかしながら、該マクロモノマーは、窒素原子を含有しないため、分散剤として使用しても単独では機能せず、他の分散剤との併用が必要であるという問題がある。該マクロモノマーを分散剤として用いた場合、高分子分散剤に見られる増粘作用については小さくて良好であるが、顔料の微粒化効果が十分でなく、分散性が十分でないという問題がある。顔料等の疎水性分散物の分散性や流動性等を改良した優れた疎水性分散組成物、及びそれを用いて形成した被覆紙支持体（コート紙）は未だ提供されていないのが現状である。
【０００７】
【特許文献１】
特公昭５４−３４００９号公報
【特許文献２】
特開平２−２４５２３１号公報
【特許文献３】
特開平８−２５９８７６号公報
【特許文献４】
米国特許第３５３６５１０号明細書
【特許文献５】
特開平７−１４０６５４号公報
【特許文献６】
特開平５−２７３４１１号公報
【特許文献７】
特開平８−２５９８７６号公報
【０００８】
【発明が解決しようとする課題】
本発明は、上記従来における諸問題を解決し、以下の目的を達成することを課題とする。即ち、
本発明は、顔料やラテックス等の疎水性分散物を凝集させず該疎水性分散物の安定且つ均一な分散性及び流動性を実現し、これを用いて形成した被覆紙支持体（コート紙）を提供することを目的とする。
また、本発明は、紙支持体に耐水性、光沢度、トナー受像性、高解像度、ガスバリヤー性、耐カール性、塗膜強度等の諸種の機能性を具備させた被覆紙支持体（コート紙）を提供することも目的とする。
【０００９】
【課題を解決するための手段】
前記の課題を解決するために鋭意検討を重ねた結果、本発明者等は、下記に示す特定の分子構造を有する化合物が、疎水性分散物の凝集を抑制して均一な分散状態を安定して保持するのに有効であることを見出し、本発明を完成するに至った。
【００１０】
本発明の解決手段は、以下の樹脂被覆紙支持体を提供することにある。
＜１＞　紙支持体上に樹脂被覆層を有する被覆紙支持体であって、該樹脂被覆層が末端に疎水性基を有する水溶性ポリマーと疎水性分散物を含有することを特徴とする樹脂被覆紙支持体。
＜２＞　前記疎水性分散物が、顔料、ラテックス、エマルジョン及びワックスから選ばれる少なくとも１種の分散物、機能性の水不溶性低分子化合物の固体分散物、及びマイクロカプセル、の内少なくとも１種であることを特徴とする上記＜１＞に記載の樹脂被覆紙支持体。
＜３＞　前記末端に疎水性基を有する水溶性ポリマーが、下記一般式（Ｉ）で表される化合物であることを特徴とする上記＜１＞又は＜２＞に記載の樹脂被覆紙支持体。
【化３】
2004003076.tif 000002
〔一般式（Ｉ）中、Ｒは疎水性基又は疎水性重合体を表し、Ｘはヘテロ結合を有する２価の連結基を表し、Ｙは下記Ａ、Ｃ、又はＤで表される構造単位の少なくとも１つを含有し、且つ下記Ｂの構造単位を０〜４０モル％含有する。ｎは１０〜３５００の整数を表す。〕
【化４】
2004003076.tif 000003
〔上式中、Ｒ１は水素原子又は炭素数１〜６のアルキル基を表し、Ｒ２は水素原子又は炭素数１〜１０のアルキル基を表し、Ｒ３は水素原子又はメチル基を表し、Ｒ４は水素原子、−ＣＨ３、−ＣＨ２ＣＯＯＨ（アンモニウム塩又はアルカリ金属塩を含む。）、−ＣＮを表す。Ｚ１は水素原子、−ＣＯＯＨ（アンモニウム塩又はアルカリ金属塩を含む。）、−ＣＯＮＨ２を表し、Ｚ２は−ＣＯＯＨ（アンモニウム塩又はアルカリ金属塩を含む。）、−ＳＯ３Ｈ（アンモニウム塩又はアルカリ金属塩を含む。）、−ＯＳＯ３Ｈ（アンモニウム塩又はアルカリ金属塩を含む。）、−ＣＨ２ＳＯ３Ｈ（アンモニウム塩又はアルカリ金属塩を含む。）、−ＣＯＮＨＣ（ＣＨ３）２ＣＨ２ＳＯ３Ｈ（アンモニウム塩又はアルカリ金属塩を含む。）、−ＣＯＮＨＣＨ２ＣＨ２ＣＨ２Ｎ＋（ＣＨ３）３Ｃｌ−を表す。〕
＜４＞　前記Ｒの疎水性基が、置換又は未置換の脂肪族基、芳香族基、或いは脂環式基であることを特徴とする上記＜３＞に記載の樹脂被覆紙支持体。
＜５＞　前記Ｒが、ポリスチレン、ポリメタクリル酸エステル、ポリアクリル酸エステル、ポリ塩化ビニル、及びこれらの誘導体から選ばれた疎水性重合体の少なくとも一種であることを特徴とする上記＜３＞に記載の樹脂被覆紙支持体。
【００１１】
【発明の実施の形態】
以下、本発明の樹脂被覆紙支持体（コート紙）について詳細に説明する。
本発明の樹脂被覆紙支持体は、紙支持体上に樹脂被覆層を有する被覆紙支持体であって、該樹脂被覆層が少なくとも末端に疎水性基を有する水溶性ポリマーと疎水性分散物を含有し、その他所望の機能性を付与するために目的に応じて必要な成分を含有することができる。
【００１２】
（末端疎水性基を有する水溶性ポリマー）
本発明の上記末端に疎水性基を有する水溶性ポリマーは、顔料等の疎水性分散物の表面にその疎水性基を吸着させると共に、残りの水溶性ポリマー部分を外側に配向させて上記疎水性分散物を覆った状態で分散媒体中に存在すると考えられ、これにより顔料等の疎水性分散物を凝集させることなく均一に安定して水系媒体に分散させることが出来ると推測される。その結果、上記水系分散液を基体に塗布して形成した樹脂被覆紙支持体（コート紙）は、耐水性、光沢度、トナー受像性、高解像度、ガスバリヤー性、耐カール性、或いは塗膜強度等の諸機能に優れた特性を保有することが可能となる。
【００１３】
本発明の上記末端に疎水性基を有する水溶性ポリマーとしては、下記一般式（Ｉ）で表される化合物が好ましい。
【化５】
2004003076.tif 000004
【００１４】
上記一般式（Ｉ）において、Ｒは疎水性基又は疎水性重合体を表し、Ｘはヘテロ結合を有する２価の連結基を表し、Ｙは下記Ａ、Ｃ、又はＤで表される構造単位の少なくとも１つを含有し、且つ下記Ｂの構造単位を０〜４０モル％含有する。ｎは１０〜３５００の整数を表す。
【化６】
2004003076.tif 000005
【００１５】
上記構造式Ａ、Ｂ、Ｃ、Ｄにおいて、Ｒ１は水素原子又は炭素数１〜６のアルキル基を表し、Ｒ２は水素原子又は炭素数１〜１０のアルキル基を表し、Ｒ３は水素原子又はメチル基を表し、Ｒ４は水素原子、−ＣＨ３、−ＣＨ２ＣＯＯＨ（アンモニウム塩又はアルカリ金属塩を含む。）、−ＣＮを表す。Ｚ１は水素原子、−ＣＯＯＨ（アンモニウム塩又はアルカリ金属塩を含む。）、−ＣＯＮＨ２を表し、Ｚ２は−ＣＯＯＨ（アンモニウム塩又はアルカリ金属塩を含む。）、−ＳＯ３Ｈ（アンモニウム塩又はアルカリ金属塩を含む。）、−ＯＳＯ３Ｈ（アンモニウム塩又はアルカリ金属塩を含む。）、−ＣＨ２ＳＯ３Ｈ（アンモニウム塩又はアルカリ金属塩を含む。）、−ＣＯＮＨＣ（ＣＨ３）２ＣＨ２ＳＯ３Ｈ（アンモニウム塩又はアルカリ金属塩を含む。）、−ＣＯＮＨＣＨ２ＣＨ２ＣＨ２Ｎ＋（ＣＨ３）３Ｃｌ−を表す。
【００１６】
一般式（Ｉ）中のＲで表される前記疎水性基としては、脂肪族基（例えばアルキル基、アルケニル基、アルキニル基など）、芳香族基（例えばフェニル基、ナフチル基など）及び脂環式基が好ましく、これらの基は更に置換基を有していてもよい。上記置換基としては、脂肪族基、芳香族基、脂環基、複素環基、ハロゲン原子、水酸基、シアノ基、ニトロ基、Ｎ−置換スルファモイル基、カルバモイル基、アシルアミノ基、アルキルスルホニルアミノ基、アリールスルホニルアミノ基、アルコキシ基、アリールオキシ基、アラルキル基、アシル基等が挙げられる。
【００１７】
Ｒで表される前記疎水性基が、置換又は未置換の脂肪族基、芳香族基及び脂環式基である場合、その疎水性基を効果的に疎水性分散物の表面に吸着させ、疎水性分散物との親和性を一層高めることができるので、該疎水性分散物の分散安定性を向上させる効果が更に大きい。これらの中でも、置換又は未置換の脂肪族基が好ましく、脂肪族基の中でも炭素数３〜７０のアルキル基が好ましく、炭素数４〜５０のアルキル基がより好ましく、特に炭素数８〜２４のアルキル基が好ましい。
【００１８】
また、一般式（Ｉ）中のＲで表される前記疎水性重合体としては、ポリスチレン及びその誘導体、ポリメタクリル酸エステル（例えばポリメタクリル酸メチル）及びその誘導体、ポリアクリル酸エステル及びその誘導体、ポリブテン、ポリ酢酸ビニル、ポリバーサチック酸ビニル等に代表される水に不溶性のビニル重合体やビニル共重合体、ポリオキシプロピレンやポリオキシテトラメチレンの如き水に不溶性のポリオキシアルキレン類、更にはポリアミド及びポリエステル等の水不溶性重合体等が挙げられる。上記の中でも特に、ポリスチレン及びその誘導体、ポリメタクリル酸エステル及びその誘導体、ポリアクリル酸エステル及びその誘導体並びにポリ塩化ビニルが好ましく用いられる。
また、上記疎水性重合体の重合度は２〜５００が好ましく、２〜２００がより好ましく、特に重合度２〜１００の疎水性重合体が好ましい。
【００１９】
一般式（Ｉ）中のＲが前記疎水性基の場合の好ましい具体例を以下に示すが、本発明はこれらに限定されるものではない。
【００２０】
【化７】
2004003076.tif 000006
【００２１】
【化８】
2004003076.tif 000007
【００２２】
【化９】
2004003076.tif 000008
【００２３】
【化１０】
2004003076.tif 000009
【００２４】
【化１１】
2004003076.tif 000010
【００２５】
【化１２】
2004003076.tif 000011
【００２６】
【化１３】
2004003076.tif 000012
【００２７】
【化１４】
2004003076.tif 000013
【００２８】
【化１５】
2004003076.tif 000014
【００２９】
一般式（１）の前記Ｘで表されるヘテロ結合を有する２価の連結基としては、エーテル結合、エステル結合、チオエーテル結合、チオエステル結合、スルホニル結合、アミド結合、イミド結合、スルホンアミド結合、ウレタン結合、ウレア結合、チオウレア結合、等が挙げられる。
これらの中でも、合成ないしは変性が有利である観点より、エーテル結合、エステル結合、チオエーテル結合、チオエステル結合が好ましく、特にエーテル結合、エステル結合、チオエーテル結合が好ましい。
【００３０】
一般式（Ｉ）中の前記Ｙは、前記Ａ、Ｃ、又はＤで表される構造単位の少なくとも１つを含有し、且つ前記Ｂを０〜２０モル％含有する。
上記Ｙの構造単位Ａ、Ｂ、Ｄ内のＲ１で表される低級アルキル基としては、炭素数１〜６のアルキル基が挙げられ、特に、メチル基が好ましい。
上記Ｙの構造単位Ｂ内のＲ２で表される低級アルキル基としては、炭素数１〜１０のアルキル基が挙げられ、特にメチル基が好ましい。また、該アルキル基は、ヒドロキシル基、アミド基、カルボキシル基、スルホン酸基、スルフィン酸基、スルホンアミド基等により置換されていてもよい。
【００３１】
Ｙを構成する上記構造単位Ａとしては、例えば、ビニルアルコール、α−メチルビニルアルコール、α−プロピルビニルアルコール等が挙げられる。
Ｙを構成する上記構造単位Ｂとしては、例えば、酢酸ビニル、蟻酸ビニル、プロピオン酸ビニル及びこれらのα置換体が挙げられる。
Ｙを構成する上記構造単位Ｃとしては、例えば、アクリル酸、メタクリル酸又はクロトン酸（夫々アンモニウム塩、又はＮａ、Ｋ等の金属塩を含む。）、マレイン酸又はイタコン酸（夫々モノアルキルエステル、アンモニウム塩、又はＮａ、Ｋ等の金属塩を含む。）、ビニルホスホン酸、ビニル硫酸、アクリルスルホン酸、メタクリルスルホン酸、２−アクリルアミド−３−メチルプロパンスルホン酸又は２−メタクリルアミド−３−メチルプロパンスルホン酸（夫々アンモニウム塩、又はＮａ、Ｋ等の金属塩を含む。）、アクリルアミドプロピルトリメチルアンモニウムクロリド又はメタクリルアミドプロピルトリメチルアンモニウムクロリド等の、水中でイオン解離する単量体単位が挙げられる。
Ｙを構成する上記構造単位Ｄとしては、例えば、−ＣＨ２ＣＨ（ＯＨ）ＣＨ２Ｏ−、−ＣＨ２Ｃ（ＣＨ３）（ＯＨ）ＣＨ２Ｏ−、−ＣＨ２Ｃ（Ｃ２Ｈ５）（ＯＨ）ＣＨ２Ｏ−、等の単量体単位が挙げられる。
【００３２】
上述した構造単位の中でも、構造単位Ａとしてはビニルアルコールが、構造単位Ｂとしては酢酸ビニルが、構造単位Ｃとしてはカルボン酸（アンモニウム塩、又はＮａ、Ｋ等の金属塩を含む。）を含むビニルモノマー又はスルホン酸（アンモニウム塩、又はＮａ、Ｋ等の金属塩を含む。）を含むビニルモノマーが、構造単位Ｄとしては−ＣＨ２ＣＨ（ＯＨ）ＣＨ２Ｏ−、が好ましい構造単位である。
更に、上記構造単位の中でも、構造単位Ａとしてのビニルアルコール、及び構造単位Ｂとしての酢酸ビニルがより好ましく、特に構造単位Ａとしてのビニルアルコールが最も好ましい。
【００３３】
また、一般式（Ｉ）中の前記Ｙの重合度（ｎ）は、その数平均重合度で１０〜３５００が好ましく、該重合度としては、１０〜２０００がより好ましく、１０〜１０００が更に好ましく、１０〜５００が特に好ましく、５０〜３００が最も好ましい。
上記重合度が１０未満であると、水溶性が不足することがあり、３５００を超えると、顔料等の疎水性分散物の分散安定性が低下して、塗布して形成した樹脂被覆層の平滑性や光沢度を損なうことがある。
【００３４】
一般式（Ｉ）における水溶性ポリマー部分−（Ｙ）ｎ−を構成する構造単位Ａ、Ｂ、Ｃ、Ｄの構成比率としては、特に制限はなく、各々の構造単位の単独重合を含めて、２種以上を任意の比率で共重合させたものも使用できる。
【００３５】
前記一般式（Ｉ）で表される化合物は、水溶性から水分散性まで広い範囲の化合物を含む。水溶性又は水分散性である限りにおいては、式（Ｉ）中の前記Ｙが前記構造単位Ａ、Ｂ、Ｃ、Ｄ以外の構造単位を含むことも何ら差し支えなく、これらの他の構造単位としては、例えば、エチレン、プロピレン、イソブテン、アクリロニトリル、アクリルアミド、メタクリルアミド、Ｎ−ビニルピロリドン、塩化ビニル又はフッ化ビニル等の構造単位が挙げられる。
【００３６】
前記一般式（Ｉ）で表される化合物は、目的によりこれを構成する疎水性セグメント（Ｒ）及び親水性セグメント（Ｙ）の最適化学組成及び分子量等は異なるが、いずれの目的においても、前記ＲとＹの質量比が、０．００１≦Ｒ／Ｙ≦２であることが好ましく、特に０．０１≦Ｒ／Ｙ≦１であることがその分散安定効果の点で好ましい。
【００３７】
前記一般式（Ｉ）で表される化合物の好ましい具体例を、一般式（Ｉ）中のＲ、Ｘ及びＹ（含有する構造単位Ａ、Ｂ、Ｃ、Ｄ）、並びにＹの重合度（ｎ）を示すことにより下記の表１及び２に挙げる（例示化合物Ｐ−１〜Ｐ−１８）が、本発明においては、これらに限定されるものではない。尚、表１〜２において、Ｒ、Ｘ、Ｙ、Ａ、Ｂ、Ｃ、Ｄ及びｎは、前述の一般式（Ｉ）において説明した通りである。
【００３８】
【表１】
2004003076.tif 000015
【００３９】
【表２】
2004003076.tif 000016
【００４０】
前記一般式（Ｉ）で表される化合物は、例えば、特開昭６２−２８８６４３号、同６１−２５４２３７号、同６１−２５４２３８号、同６１−２５４２３９号、同６１−２５４２４０号等の各公報に記載の方法によって容易に合成することができる。また、一般式（Ｉ）のＲがアルキル基の場合は、市販品として、例えば（株）クラレ製の「ＭＰ−１０３」、「ＭＰ−２０３」、「ＭＰ１０２」等として入手可能である。
【００４１】
本発明の一般式（Ｉ）で表される化合物の使用量としては、用いる疎水性分散物（顔料等）の量に対して、１〜５０質量％が好ましく、３〜３０質量％がより好ましく、特に５〜２０質量％が好ましい。該使用量が１質量％未満であると、疎水性分散物の表面に十分には吸着できず、疎水性分散物が凝集することがあり、一方、該使用量が５０質量％を超えると、樹脂被覆層紙（コート紙）の物性が影響を受けて所望の機能性を発揮できないことがある。
【００４２】
（疎水性分散物）
本発明の樹脂被覆紙支持体の樹脂被覆層（コート層）には、上述した末端に疎水性基を有する水溶性ポリマーと共に疎水性分散物を含有する。
上記の疎水性分散物としては、本発明の樹脂被覆紙支持体の目的、即ち、具備させようとする機能特性に応じて、無機及び有機の疎水性分散物の中から適宜選択して用いることができる。この様な疎水性分散物としては、例えば、（１）顔料、ラテックス、エマルジョン及びワックスから選ばれる少なくとも１種の分散物、（２）機能性の水不溶性低分子化合物の固体分散物、及び（３）マイクロカプセル、等が挙げられる。
【００４３】
顔料は一般に有機顔料と無機顔料とに大別され、有機顔料は一般に透明性に優れ、無機顔料は隠蔽性に優れる等の特性を有しているので、用途に応じて、適宜選択すればよい。その他にも、金属粉、蛍光顔料等も用いる場合がある。
上記無機顔料の具体例としては、例えば、二酸化チタン、硫酸バリウム、リトポン、酸化アルミニウム、炭酸カルシウム、酸化珪素、三酸化アンチモン、燐酸チタニウム、酸化亜鉛、鉛白、酸化ジルコニウム等を挙げることができる。これらの顔料の中でも、白色度や遮蔽性及び光沢を具備させるためには、二酸化チタンの使用が特に効果的である。二酸化チタンは、ルチル型及びアナターゼ型のいずれでも良いが、白色度を優先する場合アナターゼ型を、また鮮鋭度を優先する場合はルチル型が好ましい。白色度と鮮鋭度両方を考慮してアナターゼ型とルチル型とをブレンドして用いても良い。更に樹脂被覆層（コート層）が多層から成る場合、ある層にはアナターゼ型を、他の層にはルチル型を使用する方法も好ましい。またこれらの二酸化チタンは、サルフェート法、クロライド法のいずれの方法で製造されたものであってもよい。
【００４４】
上記有機顔料の例としては、アゾ系顔料、フタロシアニン系顔料、アントラキノン系顔料、ジオキサジン系顔料、キナクリドン系顔料、イソインドリノン系顔料、ニトロ系顔料を挙げることができる。色相別に分けた有機顔料の具体例を、以下に列挙するが、これらに限定されるものではない。
（１）黄色顔料として；ハンザイエローＧ、ハンザイエロー５Ｇ、ハンザイエロー１０Ｇ、ハンザイエローＡ、ピグメントイエローＬ、パーマネントイエローＮＣＧ、パーマネントイエローＦＧＬ、パーマネントイエローＨＲ等。
（２）赤色顔料として；パーマネントレッド４Ｒ、パーマネントレッドＦ２Ｒ、パーマネントレッドＦＲＬ、レーキレッドＣ、レーキレッドＤ、ピグメントスカーレット３Ｂ、ボルドー５Ｂ、アリザリンレーキ、ローダミンレーキＢ等。
（３）青色顔料として；フタロシアニンブルー、ビクトリアブルーレーキ、ファストスカイブルー等。
（４）黒色顔料として；カーボンブラック等。
【００４５】
前記の機能性の水不溶性低分子化合物としては、紫外線吸収剤、蛍光増白剤、有機叉は無機の調色用染料或いは顔料、及び分散用油分等が挙げられる。
【００４６】
本発明を実施するに適した紫外線吸収剤は、例えば特公昭４２−２１６８７号、同４８−５４９６号、特開昭４７−１０２６号、英国特許第１２９３９８２号等に記載されている。これらの内、特に油溶性の紫外線吸収剤が好ましい。
【００４７】
本発明に使用する染料又は顔料としては、アゾ系、アゾメチン系、オキソノ−ル系、シアニン系、フタロシアニン系、キナクリドン系、アンスラキノン系、ジオキサジン系、インジゴ系、ペリノン・ペリレン系、酸化チタン、カドミニウム系、酸化鉄系、酸化クロム、カ−ボンブラック等の有機染顔料又は無機染顔料等があり、その他着色剤として従来使用される公知の色素あるいはそれらの混合物いずれも使用し得る。本発明におけるこれら染顔料は、製造直後の水性ペ−スト状態あるいは粉末状態等いかなる状態でも使用することができる。特に、米国特許第４，４２０，５５５号、特開昭６１−２０４６３０号、同６１−２０５９３４号などに記載されている油溶性染料の分散に本発明は有用である。
【００４８】
本発明における特に有用な油溶性染料について以下に説明する。
本発明に用いられる特に有用な染料は種々の周知の染料のいずれであってもよい。これらの染料の構造としてはアリ−リデン化合物、ヘテロ環アリ−リデン化合物、アントラキノン類、トリアリ−ルメタン類、アゾメチン色素、アゾ色素、シアニン、メロシアニン、オキソノ−ル、スチリル色素、フタロシアニン、インジゴその他のものがある。本発明に用いられる染料は水不溶性であり、かつ酢酸エチルヘの溶解度が１０ｇ／リットル（４０℃）以上のものが好ましく、発色団の構造は重要ではない。
【００４９】
アリ−リデン化合物は酸性核とアリ−ル基が１つまたは複数のメチン基によって連結されたものを表す。
酸性核としては２−ピラゾリン−５−オン、２−イソオキサゾリン−５−オン、バルビツ−ル酸、２−チオバルビツ−ル酸、ベンゾイルアセトニトリル、シアノアセトアミド、シアノアセトアニリド、シアノ酢酸エステル、マロン酸エステル、マロンジアニリド、ジメドン、ベンゾイルアセトアニリド、ピバロイルアセトアニリド、マロノニトリル、１，２−ジヒドロ−６−ヒドロキシピリジン−２−オン、ピラゾリジン−３，５−ジオン、ビラゾロ〔３，４−ｂ〕ピリジン−３，６−ジオン、インダン−１，３−ジオン、ヒダントイン、チオヒダントイン、２，５−ジヒドロ−フラン−２−オンなどがある。
アリ−ル基としてはフェニル基があるが、これはアルコキシ基、ヒドロキシ基、アミノ基等の電子供与性基で置換されていることが好ましい。
【００５０】
へテロ環アリ−リデン化合物は酸性核と複素芳香環が１つ叉は複数のメチン基によって連結されたものを表す。該酸性核としては上記のものがある。該複素芳香環としてはピロ−ル、インド−ル、フラン、チオフェン、ピラゾ−ルクマリンなどがある。
【００５１】
アントラキノン類はアントラキノンに電子供与性基または電子吸引性基が置換したものを表す。
トリアリ−ルメタン類は１つのメチン基に置換アリ−ル基（同一でも異なっていてもよい）が３つ結合した化合物を表す。例えばフェノ−ルフタレインがある。
【００５２】
アゾメチン色素は酸性核とアリ−ル基が不飽和窒素連結基（アゾメチン基）により連結されたものを表す。該酸性核としては上記のものの他に写真用カプラ−として知られているものを含む。インドアニリン類もアゾメチン色素に属する。アゾ色素はアリ−ル基叉は複素芳香環基がアゾ基によって連結されたものを表す。
【００５３】
シアニンは塩基性核２つが、１つ叉は複数のメチン基によって連結したものを表す。該塩基性核としてはオキサゾ−ル、ベンゾオキサゾ−ル、チアゾ−ル、ベンゾチアゾ−ル、ベンゾイミダゾ−ル、キノリン、ピリジン、インドレニン、ベンゾインドレニン、ベンゾセレナゾ−ル、イミダゾキノキサリン等の四級塩やピリリウムがある。
【００５４】
メロシアニン色素は上記の塩基性核と酸性核が二重結合により連結しているか、または１つ以上のメチン基によって連結しているものを表す。
オキソノ−ル染料は上記の酸性核２つが、１つ叉は３以上の奇数個のメチン基によって連結されたものを表す。
スチリル色素は上記塩基性核とアリ−ル基が、２つ叉は４つのメチン基で連絡したものを表す。
フタロシアニンは金属に配位していても、していなくともよい。
インジゴは無置換、置換のインジゴでよく、チオインジゴも含む。
【００５５】
水不溶性化合物を微細に水性媒体中に分散させた際に結晶析出を抑制するのに使用する高沸点有機物質（分散用油分）としては、水に事実上不溶で、常圧で沸点１９０℃以上のものが好ましい。又写真要素を構成する膜の弾性率の調整、油溶性物質の捕獲、密着性又は接着性の調整など種々の目的で高沸点有機物質（分散用油分）の乳化分散物を含有させることが要求されることがある。この種の有機物質としては、カルボン酸エステル類、リン酸エステル類、カルボン酸アミド類、エ−テル類、フェノ−ル類、アニリン類、置換炭化水素類及び界面不活性な疎水性有機重合体などの中から選ぶことができる。
その具体的な例を挙げるとフタル酸ジ−ｎ−ブチル、フタル酸ジイソオクチル、フタル酸ジシクロヘキシル、フタル酸ジメトキシエチル、アジピン酸ジ−ｎ−ブチル、アゼレン酸ジイソオクチル、クエン酸トリ−ｎ−ブチル、ラウリン酸ブチル、セバシン酸ジ−ｎ−ブチル、リン酸トリシクロへキシル、リン酸トリ−ｎ−ブチル、リン酸トリイソオクチル、Ｎ，Ｎ−ジエチルカプリル酸アミド、Ｎ，Ｎ−ジメチルパルミチン酸アミド、ｎ−ブチル−（ｍ−ペンタデシル）フェニルエ−テル、エチル−（２，４−ジ−ｔｅｒｔ−プチル）フェニルエ−テル、２，５−ジ−ｔｅｒｔ−アミルフェノ−ル、２−ｎ−ブトキシ−５−ｔｅｒｔ−オクチルアニリン、塩化パラフィン、ポリ（エチルメタクリレ−ト）、ポリ（エチルアクリレ−ト）、ポリ（エチルアクリレ−ト）、ポリ（シクロヘキシルメタクリレ−ト）、ポリ（Ｎ−ｔｅｒｔ−ブチルアクリルアミド）、ポリ（Ｎ−ｔｅｒｉ−ォクチルアクリルアミド）などがある。
【００５６】
本発明においては、水不溶性化合物を溶解するために、上記の高沸点有機物質の他に、水と混和しない低沸点有機溶媒（１気圧で１３０℃以下に沸点を有する）、又は水混和性有機溶媒を使用してもよい。得られた分散物の安定性を増すために、写真性有用物質を溶液状態にするために用いた水非混和性又は水混和性有機溶媒を蒸留、より好ましくは減圧蒸留又は限外濾過、その他公知の方法により除去してもよい。
それらの有機溶媒としては、例えば、プロピレンカ−ボネ−ト、酢酸メチル、酢酸エチル、酢酸イツプロピル、酢酸ブチル、エチルプロピオン酸エステル、ｓｅｃ−プチルアルコ−ル、メチルエチルケトン、２−ペンタノン、３−ペンタノン、シクロヘキサノン、ジメチルホルムアミド、ジメトルスルホキサイドがその例として挙げられる。有機溶媒の好ましい使用量は分散する水不溶性化合物の重量の０．１〜１００倍量である。
【００５７】
本発明において、白地の改良のため各種蛍光増白剤を使用することができる。該蛍光増白剤としては、特開昭５７−５８６５１号、米国特許３２６９８４０号明細書記載の４，４’−ジアミノスチルベン系の他に、化成品工業協会編「蛍光増白剤」（昭和５１年発行）、有機合成化学協会編「染料便覧」（丸善（株）発行、昭和４５年刊）記載の化合物、特公昭４６−３５２４０号、同４９−２０９７５号、特開昭５９−４９５３７号記載の化合物が一般的に使われる。
添加する蛍光増白剤は一種でもよく、また二種以上併用してもよい。
【００５８】
上記ラテックス分散物としては、重合体ラテックスを挙げることができる。
本発明に用いることができる重合体ラテックスを構成する重合体としては、例えば、アクリル酸エステル、メタクリル酸エステル、クロトン酸エステル、ビニルエステル、マレイン酸ジエステル、フマル駿ジエステル、イタコン酸ジエステル、アクリルアミド類、メタクリルアミド類、ビニルエ−テル類、スチレン類等が挙げられる。
【００５９】
これらの単量体について更に具体例を示すと、アクリル酸エステルとしては、メチルアクリレ−ト、エチルアクリレ−ト、ｎ−プロピルアクリレ−ト、イソプロピルアクリレ−ト、ｎ−ブチルアクリレ−ト、イソブチルアクリレ−ト、ｔｅｒｔ−ブチルアクリレ−ト、ヘキシルアクリレ−ト、２−エチルヘキシルアクリレ−ト、アセトキシエチルアクリレ−ト、フェニルアクリレ−ト、２−メトキシアクリレ−ト、２−エトキシアクリレ−ト、２−（２−メトキシエトキシ）エチルアクリレ−ト等が挙げられる。メタクリル酸エステルとしては、メチルメタクリレ−ト、エチルメタクリレ−ト、ｎ−プロピルメタクリレ−ト、ｎ−ブチルメタクリレ−ト、ｔｅｒｔ−ブチルメタクリレ−ト、シクロヘキンルメタクリレ−ト、２−ヒドロキシエチルメタクリレ−ト、２−エトキシエチルメタクリレ−ト等が挙げられる。クロトン酸エステルとしては、クロトン酸ブチル、クロトン酸へキシル等が挙げられる。ビニルエステルとしては、ビニルアセテ−ト、ビニルプロピオネ−ト、ビニルブチレ−ト、ビニルメトキシアセテ−ト、安息香酸ビニル等が挙げられる。マレイン酸ジエステルとしては、マレイン酸ジエチル、マレイン酸ジメチル、マレイン酸ジブチル等が挙げられる。フマル酸ジエステルとしては、フマル酸ジエチル、フマル酸ジメチル、フマル酸ジブチル等が挙げられる。イタコン酸ジエステルとしては、イタコン酸ジエチル、イタコン酸ジメチル、イタコン酸ジブチル等が挙げられる。
【００６０】
アクリルアミド類としては、アクリルアミド、メチルアクリルアミド、エチルアクリルアミド、プロピルアクリルアミド、ｎ−ブチルアクリルアミド、ｔｅｒｔ−ブチルアクリルアミド、シクロへキシルアクリルアミド、２−メトキシエチルアクリルアミド、ジメチルアクリルアミド、ジエチルアクリルアミド、フェニルアクリルアミド等が挙げられる。メタクリルアミド類としては、メチルメタクリルアミド、エチルメタクリルアミド、ｎ−ブチルメタクリルアミド、ｔｅｒｔ−ブチルメタクリルアミド、２−メトキシメタクリルアミド、ジメチルメタクリルアミド、ジエチルメタクリルアミド等が挙げられる。ビニルエ−テル類としては、メチルビニルエ−テル、ブチルビニルエ−テル、ヘキシルビニルエ−テル、メトキシエチルビニルエ−テル、ジメチルアミノエチルビニルエ−テル等が挙げられる。スチレン類としては、スチレン、メチルスチレン、ジメチルスチレン、トリメチルスチレン、エチルスチレン、イソプロピルスチレン、ブチルスチレン、クロロメチルスチレン、メトキシスチレン、ブトキシスチレン、アセトキシスチレン、クロロスチレン、ジクロロスチレン、ブロモスチレン、ビニル安息香酸メチルエステル、２−メチルスチレン等が挙げられる。
【００６１】
これらの単量体により構成される重合体は、単独重合体でも共重合体でもよい。アクリル酸エステル類、メタクリル酸エステル類、スチレン類、アルリル酸、メタクリル酸の二元又は三元共重合体；スチレン類とブタジエンの共重合体；ポリ塩化ビニリデン類が好ましく用いられる。
【００６２】
インクジェット用記録紙として用いられる場合、色素捕獲剤が樹脂被覆層中に組み込まれる。
これらの用途に用いられる色素捕獲剤としては水溶性ポリマ−媒染剤、油溶性ポリマ−媒染剤及びポリマ−ラテックス媒染剤が用いられるが、ポリマ−ラテックス媒染剤が好ましく用いられる。
【００６３】
ここでポリマ−媒染剤とは、三級アミノ基を含むポリマ−、含窒素複素環部分を有するポリマ−、およびこれらの四級カチオン基を含むポリマ−等である。更に、イミダゾ−ル叉はその誘導体を基を含むポリマ−媒染剤は光堅牢性が高く、好ましく用いられる。
【００６４】
三級アミノ基を有するビニルモノマ−単位を含むポリマ−については、特開昭６０−６０６４３号、同６０−５７８３６号等に記載されており、三級イミダゾ−ル基を有するビニルモノマ−単位を含むポリマ−の具体例としては特開昭６０−１１８８３４号、同６０−１２２９４１号、特願昭６１−８７１８０号、同６１−８７１８１号、米国特許第４，２８２´３０５号、同第４，１１５，１２４号、同第３，１４８，０６１号などに記載されている。
【００６５】
四級イミダゾリウム塩を有するビニルモノマ−単位を含むポリマ−の具体例としては英国特許第２，０５６，１０１号、同第２，０９３，０４１号、同第１´５９４，９６１号、米国特許第４，１２４，３８６号、同第４，１１５，１２４号、同第４，２７３，８５３号、同第４，４５０，２２４号、特開昭４８−２８２２５号等に記載されている。
その他四級アンモニウム塩を有するビニルモノマ−単位を含むポリマ−の具体例としては、米国特許第３，７０９，６９０号、同第３，８９８，０８８号、同第３，９５８，９９５号、特開昭６０−５７８３６号、同６０−６０６４３号、同６０−１２２９４０号、同６０−１２２９４２号および同６０−２３５１３４号などに記載されている。
【００６６】
エチレン系不飽和固体単量体のフリ−ラジカル重合は、化学的開始剤の熱分解又は酸化性化合物における還元剤の作用（レドックス開始剤）又は物理的作用、例えば紫外線また他の高エネルギ−輻射、高周波等により形成されるフリ−ラジカルの単量体分子に付加することによって開始される。
【００６７】
主な化学開始剤としては、パ−サルフェ−ト（アンモニウム及びカリウムパ−サルフェ−ト）、過酸化水素、４，４′−アゾビス（４−シアノバレリアン酸）等（これらは水溶性である）、アゾイソブチロニトリル、ベンゾイルパ−オキサイド、クロロベンゾイルパ−オ−サイド及び他の化合物（これらは水に不溶性である）がある。
普通のレドックス開始剤には過酸化水素−鉄（ＩＩ）塩、過硫酸カリ−重硫酸カリウム、セリウム塩アルコ−ル等がある。
開始剤の例及びその作用は、Ｆ．Ａ．Ｂｏｖｅｙ著「Ｅｍｕｌｓｉｏｎ　Ｐｏｌｙｍｅｒｉｚａｔｉｏｎ」Ｉｎｔｅｒｓｃｉｅｎｃｅ　Ｐｕｂｌｉｓｈｅｓ　ｌｎｃ．Ｎｅｗ　Ｙｏｒｋ発行１９５５年第５９〜第９３頁に記載されている。
【００６８】
乳化剤としては、界面活性をもつ化合物が用いられ、好ましくは石けん、スルホネ−ト及びサルフェ−ト、カチオン化合物、両性化合物及び高分子保護コロイドが挙げられる。これらの群の例およびこれらの作用は、Ｂｅｌｇｉｓｃｈｅ　Ｃｈｅｍｉｓｃｈｅ　Ｉｎｄｕｓｔｒｉｅ第２８巻第１６〜第２０頁（１９６３年）に記載されている。
【００６９】
本発明に用いることができる重合体ラテックスの具体例を以下に記載するが、本発明はこれらに限定されるものではない。
【００７０】
【化１６】
2004003076.tif 000017
【００７１】
【化１７】
2004003076.tif 000018
【００７２】
【化１８】
2004003076.tif 000019
【００７３】
【化１９】
2004003076.tif 000020
【００７４】
前記ワックスとしては、常温下では固体であり、３０〜２００℃の範囲に融点を有する化合物、特に５０〜１５０℃に融点を持つものが好ましく、天然ワックス及び合成ワックスのいずれも好適である。
上記天然ワックスとしては、例えば、カルナウバワックス、木蝋等の植物系ワックス；蜜蝋等の動物系ワックス；モンタンワックス等の鉱物系ワックス；パラフィンワックス、マイクロクリスタリンワックス等の石油系ワックス；高級脂肪酸金属塩、高級脂肪酸アミド、高級脂肪酸、高級脂肪酸エステル及び炭素数２０〜３６の脂肪族炭化水素が挙げられる。この内、高級脂肪酸金属塩としては、高級脂肪酸のアルカリ金属塩、アルカリ土類金属塩、亜鉛塩、アルミニウム塩等が挙げられる。
【００７５】
上記合成ワックスとしては、例えば、ポリエチレンワックス等の合成炭化水素系ワックス；モンタンワックス誘導体、パラフィンワックス誘導体等の変成ワックス；硬化ひまし油等の水素化ワックス；モンタン酸エステルワックス、ステアリン酸亜鉛、ステアリン酸アミド、メチロールステアリン酸アミド、エチレンビスステアリン酸アミド、ポリエチレンとエトキシ化アルコールとのブロックポリマー（例えば、ユニトックス（商品名），東洋ペトロライト（株）製等）トリステアリルホスフェート等が挙げられる。
【００７６】
上記マイクロカプセルとしては、蛍光増白剤、紫外線吸収剤、調色用染料等を内包したマイクロカプセルが挙げられる。
【００７７】
本発明の樹脂被覆層（コート層）内での疎水性分散物の含有量は、目的とする機能性に応じて適切に選定されるが、通常のコート紙においては５〜４０質量％が適切で、好ましくは７〜２５質量％である。疎水性分散物の含有量が５質量％より少ないと、コート層として必要な白色度や解像度を得るのが難しいことがあり、また該含有量が４５質量％を超えると、コート層が膜割れを起こしやすいので、上記の範囲が適切である。
【００７８】
本発明の顔料等の疎水性分散物を分散する水系媒体としては、水を主成分とする溶媒であって、必要に応じて本発明の効果を損なわない範囲でアルコール等の水と親和性のある他の溶剤や、種々の塩及び添加剤等を添加した溶媒であってもよい。
【００７９】
尚、水系媒体中に本発明の疎水性分散物を分散する際に用いる手段としては、公知の分散手段の中から適宜選択することができ、例えば、超音波分散機、ディゾルバー、ホモミキサー、ホモジナイザー、ホモブレンダー等の高速攪拌機による分散手段が好適に挙げられる。
【００８０】
また、顔料等の疎水性分散物と前記末端に疎水性基を有する水溶性ポリマーとの親和性を更に高めるために、一般に知られている湿潤剤等の各種分散改良剤を添加することもできる。
インクジェット記録用紙或いは熱転写記録受像紙の用途には、画像記録側の耐水性樹脂被覆層に添加される物であればいずれも添加することができる。この他、感熱方式、静電トナー方式、レーザー方式等で画像形成される画像記録材料の用途においても、画像記録側の耐水性樹脂被覆層に添加される物についても同様である。
【００８１】
（紙支持体の基体）
本発明に用いる紙支持体の基本構成について説明する。
本発明の紙支持体に用いる原紙は、木材パルプを主原料とし、これを抄紙として製造する。上記木材パルプとしては、針葉樹パルプ、広葉樹パルプのいずれでも使用可能であるが、短繊維の広葉樹パルプを多く用いることが好ましい。具体的には、原紙を構成するパルプの内、６０質量％以上を広葉樹パルプとすることが好ましい。
必要に応じて、木材パルプの一部を、例えばポリエチレン、ポリプロピレンからなる合成パルプ、又は例えばポリエステル、ポリビニルアルコール、ナイロンからなる合成繊維に置き換えてもよい。
使用するパルプ全体の濾水度は、ＣＳＦの規格で１５０〜５００ｍＬであることが好ましく、２００〜４００ｍＬであることが更に好ましい。更に、叩解後の繊維長については、ＪＩＳ　Ｐ８２０７により規定されている２４＋４２メッシュ残分が４０質量％以下となるようにすることが好ましい。
【００８２】
原紙中には一般のサイズ剤が内添されるが、本発明においては、例えばエポキシ化脂肪酸アミド、脂肪酸無水物、ロジン酸無水物、アルケニル無水コハク酸、コハク酸アミド、イソプロペニルステアレート、アジリジン化合物、アルキルケテンダイマー等の中性サイズ剤を使用することが好ましい。
また、原紙中には、一般にサイズ剤の定着剤が内添されるが、本発明においては、定着剤として通常使用される硫酸バンド（硫酸アルミニウム）、及びカチオン化デンプン、ポリアミドポリアミンエピクロルヒドリン、ポリアクリルアミド、ポリアクリルアミド誘導体のような中性若しくは弱アルカリ性の化合物を用いること、又は硫酸バンドを添加した後、アルカリによる中和することが好ましい。
【００８３】
更に原紙中には、平滑度の向上を目的として、例えば炭酸カルシウム、タルク、クレイ、カオリン、二酸化チタン、尿素樹脂微粒子等のような填料を内添してもよい。
上記内添サイズ剤、定着剤、填料以外の内添薬品として、例えばポリアクリルアミド、スターチ、ポリビニルアルコール等の紙力増強剤；無水マレイン酸共重合体とポリアルキレンポリアミンとの反応物、高級脂肪酸の四級アンモニウム塩等の柔軟化剤；有色染料；蛍光染料を必要に応じて原紙中に添加してもよい。
【００８４】
本発明の紙支持体に用いる原紙は、以上述べたような原料を使用し、長網抄紙機又は円網抄紙機を用いて抄造することができる。
該原紙の秤量は、２０〜３００ｇ／ｍ２であることが好ましく、５０〜２００ｇ／ｍ２であることがより好ましい。該原紙の厚さは２５〜３５０μｍであることが好ましく、４０〜２５０μｍであることが更に好ましい
【００８５】
【実施例】
以下に、本発明を実施例により具体的に説明するが、本発明はこれらの実施例に限定されるものでない。尚、特に断りのない限り「部」は「質量部」を、「％」は「質量％」を表す。
【００８６】
［実施例１］
（原紙の製造）
ＬＢＫＰ／ＮＢＳ＝８０／２０（質量比）の１００部からなる木材パルプを、ダブルディスクリファイナーによりカナディアンフリーネス３００ｃｃまで叩解した後、ステアリン酸ナトリウム１部、アニオンポリアクリルアミド１．０部、塩化アルミニウム１．５部、ポリアミドポリアミンエピクロルヒドリン０．３部を、いずれもパルプに対する絶乾質量比で添加し、得られた紙料を長網抄紙機により坪量１８０ｇ／ｍ２の基紙を抄造し、マシンキャレンダー処理（金属ロール温度２２０℃、ニップ圧力３００Ｋｇ／ｃｍ）を施して、平滑度の高い原紙を製造した。
【００８７】
（酸化チタン分散物の調製）
クラレ（株）製の「ＰＶＡ２０５」の１５％水溶液３３部に、水２６部、花王（株）製の「デモールＥＰ」の２５％水溶液０．５部を加えて、攪拌しながら石原産業（株）製の「タイペークＲ７８０−２」４０部を少しずつ添加して、粗分散液を調製した。
この粗分散液を、平均粒径２．０ｍｍのガラスビーズと共に（株）シンマルエンタープライゼス製の「ダイノミルＫＤＬタイプ」を用いて解砕し微分散して酸化チタン分散物を調製した。得られた分散物の平均粒径は，堀場製作所（株）製の粒径分布測定装置「ＬＡ−７００」で測定した結果、メジアン径で０．３２μｍであった。
【００８８】
（コート紙の製造）
上記原紙に下記組成の塗布液を乾燥膜厚で１５ｇ／ｍ２となるように塗布し、９０℃で乾燥した後、ソフトカレンダー処理（金属ロール温度８０℃、ニップ圧力８０Ｋｇ／ｃｍ）を施して、ポリマーコート紙（Ａ）を製造した。
＜塗布液の組成＞
・「Ｎｉｐｏｌ　ＬＸ４０７ＡＳ」　　　　　　　　　　　　　　　　１００部
（日本ゼオン（株）製、４８％）
・「ＭＰ１０３」（クラレ（株）製、１０％）　　　　　　　　　　　　４０部
・前記酸化チタン分散物（４０％）　　　　　　　　　　　　　　　　　２５部
ここで、上記「ＭＰ１０３」は、鹸化度９８％、重合度３００のポリビニルアルコール（ＰＶＡ）の末端に−Ｓ−Ｃ１２Ｈ２５基を有するＰＶＡであり、その組成は前記表１に示した例示化合物（Ｐ−１）の通りである。
【００８９】
［実施例２］
実施例１の＜塗布液の組成＞において、「Ｎｉｐｏｌ　ＬＸ４０７ＡＳ」及び「ＭＰ１０３」の代りに、下記の表１に示すラテックス及び分散剤を用いて、実施例１と同様にして実施例１〜５及び比較例１〜２のポリマーコート紙（Ｂ〜Ｇ）を製造した。
【００９０】
【表３】
2004003076.tif 000021
【００９１】
（評価試験）
上記で得られた塗布液中の分散物の安定性を、以下の２つの方法により評価して、その結果を下記の表２に示した。
＜沈降性の観察＞
塗布液のサンプルを１昼夜に亙って静置した後、沈降の状況を観察して下記の基準で評価した。
○………全く沈降は見られなかった
△………僅かに沈降が見られ
×………２相に分離して上澄み液が認められた
＜光沢度の測定＞
日本電色工業（株）製の変角光度計「ＶＧＳ−１００１ＤＰ」を用いて４５°入射の鏡面反射測定により光沢度を求めた。
【００９２】
【表４】
2004003076.tif 000022
【００９３】
上記表６の結果より、本発明の末端に疎水性基を有する水溶性ポリマーとＴｉＯ２顔料を含有する塗布用分散液（実施例１〜５）は、１昼夜に亙って放置しても沈降せず安定した分散物であった。また、該塗布液を用いて形成した樹脂被覆紙支持体（コート紙）は、光沢度に優れていた。
一方、本発明の末端に疎水性基を有する水溶性ポリマーを含有しない比較例１と２の分散液は、１昼夜後には相分離しており、また、該液を塗布して形成した樹脂被覆紙支持体（コート紙）は、光沢度が悪かった。
【００９４】
【発明の効果】
本発明によれば、顔料等の疎水性分散物の凝集を防ぎ安定した水系分散塗布液を得ることができ、この分散液を用いて樹脂被覆を形成することにより、耐水性、光沢度、トナー受像性、高解像度、ガスバリヤー性、耐カール性、塗膜強度等の諸機能性に優れた樹脂被覆紙支持体（コート紙）を提供することが可能となった。